【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  式：
ＶＳｂaＭbＯx
（式中、Ｖはバナジウムであり、Ｓｂはアンチモンであり、Ｍは、マグネシウム、アルミニウム、ジルコニウム、珪素、ハフニウム、チタン及びニオブからなる群より選択される少なくとも一種の元素であり、ａは０．５〜２０であり、ｂは２〜５０であり、ｘは、存在する他の元素の原子価要件により決定されるものであり、かつ、バナジウムとアンチモンはＭの酸化物のマトリックス中において分離されている。）
の化合物を含む、アルカン及びオレフィンを気相アンモ酸化するための触媒組成物。
【請求項２】  式が、
ＶＳｂaＭbＭ′b'Ｏx
（式中、Ｍ及びＭ′は、それぞれ、マグネシウム、アルミニウム、ジルコニウム、珪素、ハフニウム、チタン及びニオブからなる群より選択される一種の元素であり、Ｍ及びＭ′は異なっており、ｂ′は０〜５０である。）
である、請求項１に記載の触媒組成物。
【請求項３】  式が、
ＶＳｂaＭbＱcＯx
（式中、Ｑは、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される少なくとも一種の元素であり、ｃは０〜１０である。）
である、請求項１に記載の触媒組成物。
【請求項４】  Ｍがマグネシウムであり、Ｑがタングステンである、請求項３に記載の触媒組成物。
【請求項５】  式が、
ＶＳｂaＭbＱcＱ′c'Ｏx
（式中、Ｑ及びＱ′は、それぞれ、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される一種の元素であり、ｃ′は０〜１０である。）
である、請求項１に記載の触媒組成物。
【請求項６】  Ｍがマグネシウムであり、Ｑがタングステンであり、Ｑ′が、ナトリウム、クロム、鉄、ガリウム及びビスマスからなる群より選択される一種の元素である、請求項５に記載の触媒組成物。
【請求項７】  ａ）  バナジウム化合物、アンチモン化合物及び少なくとも一種のＭの化合物（ここでＭは、マグネシウム、アルミニウム、ジルコニウム、珪素、ハフニウム、チタン及びニオブからなる群より選択されるものである）の溶液を形成する工程、
ｂ）  前記溶液に塩基を添加して混合する工程、
ｃ）  バナジウム、アンチモン及びＭの水酸化物を共沈する工程、
ｄ）  前記溶液から共沈した水酸化物固体を分離する工程、
ｅ）  前記水酸化物固体を乾燥する工程、及び
ｆ）  前記水酸化物固体を焼成して式：
ＶＳｂaＭbＯx
（式中、ａは０．５〜２０であり、ｂは２〜５０であり、ｘは、存在する他の元素の原子価要件により決定されるものである。）
の触媒を形成する工程、
を含む、アルカン及びオレフィンを気相アンモ酸化するための触媒組成物を製造する方法。
【請求項８】  溶液を、
ａ）  バナジウム化合物の単独溶液、アンチモン化合物の単独溶液及びＭの化合物の単独溶液を調製する工程、及び
ｂ）  前記単独溶液を一緒に混合する工程、
により形成する、請求項７に記載の方法。
【請求項９】  溶液が、バナジウム化合物、アンチモン化合物及び一種のＭの化合物及び少なくとも一種のＭ′の化合物から形成され、触媒が、式：
ＶＳｂaＭbＭ′b'Ｏx
（式中、Ｍ及びＭ′は、マグネシウム、アルミニウム、ジルコニウム、珪素、ハフニウム、チタン及びニオブからなる群から選択され、相異なり、ｂ′は０〜５０である。）
のものである、請求項７に記載の方法。
【請求項１０】  溶液を、
ａ）  バナジウム化合物の単独溶液、アンチモン化合物の単独溶液、Ｍの化合物の単独溶液及びＭ′の化合物の単独溶液を調製する工程、及び
ｂ）  前記単独溶液を一緒に混合する工程、
により形成する、請求項９に記載の方法。
【請求項１１】  触媒がＱの化合物を更に含有し、Ｑの化合物が添加して他の元素と共に沈澱されるか又は焼成工程前若しくは後の固体に含浸されるものであり、Ｑが、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群から選択され、式：
ＶＳｂaＭbＱcＯx
の触媒を形成し、ｃが０〜１０である、請求項７に記載の方法。
【請求項１２】  溶液を、
ａ）  バナジウム化合物の単独溶液、アンチモン化合物の単独溶液、Ｍの化合物の単独溶液及びＱの化合物の単独溶液を調製する工程、及び
ｂ）  前記単独溶液を一緒に混合する工程、
により形成する、請求項１１に記載の方法。
【請求項１３】  触媒がＱ及びＱ′の化合物を更に含有し、Ｑ及びＱ′の化合物が添加して他の元素と共に沈澱されるか又は焼成工程前若しくは後の固体に含浸されるものであり、Ｑ及びＱ′がそれぞれ、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群から選択され、式：
ＶＳｂaＭbＱcＱ′c'Ｏx
の触媒を形成し、ｃ及びｃ′が０〜１０である、請求項７に記載の方法。
【請求項１４】  溶液を、
ａ）  バナジウム化合物の単独溶液、アンチモン化合物の単独溶液、Ｍの化合物の単独溶液、Ｑの化合物の単独溶液及びＱ′の化合物の単独溶液を調製する工程、及び
ｂ）  前記単独溶液を一緒に混合する工程、
により形成する、請求項１３に記載の方法。
【請求項１５】  気相中で、アルカン又はオレフィン、アンモニア及び分子状酸素の混合物と、式：
ＶＳｂaＭbＯx
（式中、Ｖはバナジウムであり、Ｓｂはアンチモンであり、Ｍは、マグネシウム、アルミニウム、ジルコニウム、珪素、ハフニウム、チタン及びニオブからなる群より選択される少なくとも一種の元素であり、ａは０．５〜２０であり、ｂは２〜５０であり、ｘは、存在する他の元素の原子価要件により決定されるものである。）を有する触媒組成物とを接触させる工程を含む、アルカン及びオレフィンをアンモ酸化する方法。
【請求項１６】  アルカン対アンモニアのモル比を０．５〜１０の範囲内とする、請求項１５に記載の方法。
【請求項１７】  アルカン対酸素のモル比を０．１〜１０の範囲内とする、請求項１５に記載の方法。
【請求項１８】  触媒組成物が、式：
ＶＳｂaＭbＭ′b'Ｏx
（式中、Ｍ及びＭ′はそれぞれ、マグネシウム、アルミニウム、ジルコニウム、珪素、ハフニウム、チタン及びニオブからなる群より選択される一種の元素であり、ｂ′は０〜５０である。）
のものである、請求項１５に記載の方法。
【請求項１９】  触媒組成物が、式：
ＶＳｂaＭbＱcＯx
（式中、Ｑは、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される少なくとも一種の元素であり、ｃは０〜１０である。）
のものである、請求項１５に記載の方法。
【請求項２０】  触媒組成物が、式：
ＶＳｂaＭbＱcＱ′c'Ｏx
（式中、Ｑ及びＱ′はそれぞれ、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される一種の元素であり、ｃは０〜１０であり、ｃ′は０〜１０である。）
のものである、請求項１５に記載の方法。
【手続補正２】
【補正対象書類名】明細書
【補正対象項目名】０００９
【補正方法】変更
【補正の内容】
【０００９】
本発明は、不活性マトリックス内にバナジウム及びアンチモンを含有する混合金属酸化物触媒を用いて、低級パラフィンから不飽和モノニトリルを製造するため、特にプロパン及びイソブタンからアクリロニトリル及びメタアクリロニトリルを製造するためのアンモ酸化法を提供するものである。
すなわち本発明は、以下の項目に関する。
１． 式：
ＶＳｂaＭbＯx
（式中、Ｖはバナジウムであり、Ｓｂはアンチモンであり、Ｍは、マグネシウム、アルミニウム、ジルコニウム、珪素、ハフニウム、チタン及びニオブからなる群より選択される少なくとも一種の元素であり、ａは０．５〜２０であり、ｂは２〜５０であり、ｘは、存在する他の元素の原子価要件により決定されるものであり、かつ、バナジウムとアンチモンはＭの酸化物のマトリックス中において分離されている。）
の化合物を含む、アルカン及びオレフィンを気相アンモ酸化するための触媒組成物。
２． Ｍが、マグネシウム、アルミニウム、ジルコニウム、珪素、ハフニウム、チタン及びニオブからなる群より選択される一種の元素である、項目１に記載の触媒組成物。
３． 式が、
ＶＳｂaＭbＭ′b'Ｏx
（式中、Ｍ及びＭ′は、それぞれ、マグネシウム、アルミニウム、ジルコニウム、珪素、ハフニウム、チタン及びニオブからなる群より選択される一種の元素であり、Ｍ及びＭ′は異なっており、ｂ′は０〜５０である。）
である、項目１に記載の触媒組成物。
４． Ｍがアルミニウムであり、Ｍ′がニオブ又はマグネシウムである、項目３に記載の触媒組成物。
５． Ｍがジルコニウムであり、Ｍ′がニオブ又はマグネシウムである、項目３に記載の触媒組成物。
６． 式が、
ＶＳｂaＭbＱcＯx
（式中、Ｑは、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される少なくとも一種の元素であり、ｃは０〜１０である。）
である、項目１に記載の触媒組成物。
７． Ｍが、アルミニウムであり、Ｑが、カリウム、カルシウム、ストロンチウム、バリウム、硼素、スカンジウム、燐、イットリウム、亜鉛、タングステン、銅、マンガン、モリブデン、セリウム、タンタル、レニウム、ガリウム、インジウム、錫、鉄、コバルト、ニッケル、カドミウム又はビスマスである、項目６に記載の触媒組成物。
８． Ｍがジルコニウムであり、Ｑが、燐、イットリウム、ランタン、タングステン、モリブデン、セリウム、ビスマス、ナトリウム、マンガン、ガリウム、クロム、亜鉛又は銀である、項目６に記載の触媒組成物。
９． Ｍがマグネシウムであり、Ｑがタングステンである、項目６に記載の触媒組成物。
１０． 式が、
ＶＳｂaＭbＱcＱ′c'Ｏx
（式中、Ｑ及びＱ′は、それぞれ、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される一種の元素であり、ｃ′は０〜１０である。）
である、項目１に記載の触媒組成物。
１１． Ｍがアルミニウムであり、Ｑがタングステンであり、Ｑ′が、硼素、インジウム、イットリウム、スカンジウム、ビスマス及びタンタルからなる群より選択される一種の元素である、項目１０に記載の触媒組成物。
１２． Ｍがマグネシウムであり、Ｑがタングステンであり、Ｑ′が、ナトリウム、クロム、鉄、ガリウム及びビスマスからなる群より選択される一種の元素である、項目１０に記載の触媒組成物。
１３． バナジウム、アンチモン及びＭが共沈されている、項目１に記載の触媒組成物。
１４． バナジウム、アンチモン、Ｍ及びＭ′が共沈されている、項目３に記載の触媒組成物。
１５． バナジウム、アンチモン、Ｍ及びＱが共沈されている、項目６に記載の触媒組成物。
１６． バナジウム、アンチモン及びＭが共沈されており、Ｑが含浸されている、項目６に記載の触媒組成物。
１７． バナジウム、アンチモン及びＭが共沈されており、Ｑ及びＱ′が含浸されている、項目１０に記載の触媒組成物。
１８． ａ） バナジウム化合物、アンチモン化合物及び少なくとも一種のＭの化合物（ここでＭは、マグネシウム、アルミニウム、ジルコニウム、珪素、ハフニウム、チタン及びニオブからなる群より選択されるものである）の溶液を形成する工程、
ｂ） 前記溶液に塩基を添加して混合する工程、
ｃ） バナジウム、アンチモン及びＭの水酸化物を共沈する工程、
ｄ） 前記溶液から共沈した水酸化物固体を分離する工程、
ｅ） 前記水酸化物固体を乾燥する工程、及び
ｆ） 前記水酸化物固体を焼成して式：
ＶＳｂaＭbＯx
（式中、ａは０．５〜２０であり、ｂは２〜５０であり、ｘは、存在する他の元素の原子価要件により決定されるものである。）
の触媒を形成する工程、
を含む、アルカン及びオレフィンを気相アンモ酸化するための触媒組成物を製造する方法。
１９． 溶液を、
ａ） バナジウム化合物の単独溶液、アンチモン化合物の単独溶液及びＭの化合物の単独溶液を調製する工程、及び
ｂ） 前記単独溶液を一緒に混合する工程、
により形成する、項目１８に記載の方法。
２０． バナジウム化合物、アンチモン化合物及びＭの化合物を水、アルコール又はそれらの混合物に溶解する、項目１８に記載の方法。
２１． バナジウム化合物、アンチモン化合物及びＭの化合物を酸又はアルカリに溶解する、項目１８に記載の方法。
２２． 溶液を５０〜９０℃の温度に加熱する、項目１８に記載の方法。
２３． バナジウム化合物が、メタバナジン酸アンモニウム、バナジルアセチルアセトネート、塩化バナジル又は五フッ化バナジウムである、項目１８に記載の方法。
２４． アンチモン化合物が、酸化アンチモン、ハロゲン化アンチモン又はオキシハロゲン化アンチモンである、項目１８に記載の方法。
２５． アンチモン化合物が、酸化アンチモン、三塩化アンチモン、五塩化アンチモン又はオキシ塩化アンチモンである、項目２４に記載の方法。
２６． Ｍの化合物が、硝酸塩、塩化物、炭酸塩、蓚酸塩又は水酸化物である、項目１８に記載の方法。
２７． 塩基が、水酸化アンモニウム、カルボン酸アンモニウム、尿素又はアルコールである、項目１８に記載の方法。
２８． カルボン酸アンモニウムが、酢酸アンモニウム、酒石酸アンモニウム又はクエン酸アンモニウムである、項目２７に記載の方法。
２９． 塩基を添加・混合して、５〜１０のｐＨを達成・維持する、項目１８に記載の方法。
３０． ｐＨが８である、項目２９に記載の方法。
３１． 沈澱した水酸化物を濾過又は蒸発により液体から分離する、項目１８に記載の方法。
３２． 水酸化物を、大気圧及び３０〜２００℃の温度で乾燥する、項目１８に記載の方法。
３３． 水酸化物を、１００〜１５０℃の温度で乾燥する、項目３２に記載の方法。
３４． 水酸化物を６００〜９５０℃の温度で焼成する、項目１８に記載の方法。
３５． 水酸化物を６５０〜８５０℃の温度で焼成する、項目１８に記載の方法。
３６． 水酸化物を空気中で焼成する、項目１８に記載の方法。
３７． 溶液が、バナジウム化合物、アンチモン化合物及び一種のＭの化合物及び少なくとも一種のＭ′の化合物から形成され、触媒が、式：
ＶＳｂaＭbＭ′b'Ｏx
（式中、Ｍ及びＭ′は、マグネシウム、アルミニウム、ジルコニウム、珪素、ハフニウム、チタン及びニオブからなる群から選択され、相異なり、ｂ′は０〜５０である。）
のものである、項目１８に記載の方法。
３８． 溶液を、
ａ） バナジウム化合物の単独溶液、アンチモン化合物の単独溶液、Ｍの化合物の単独溶液及びＭ′の化合物の単独溶液を調製する工程、及び
ｂ） 前記単独溶液を一緒に混合する工程、
により形成する、項目３７に記載の方法。
３９． バナジウム化合物、アンチモン化合物、Ｍの化合物及びＭ′の化合物を、水、アルコール又はそれらの混合物に溶解する、項目３７に記載の方法。
４０． バナジウム化合物、アンチモン化合物、Ｍの化合物及びＭ′の化合物を、酸又はアルカリに溶解する、項目３７に記載の方法。
４１． 溶液を５０〜９０℃の温度に加熱する、項目３７に記載の方法。
４２． バナジウム化合物が、メタバナジン酸アンモニウム、バナジルアセチルアセトネート、塩化バナジル又は五フッ化バナジウムである、項目３７に記載の方法。
４３． アンチモン化合物が、酸化アンチモン、ハロゲン化アンチモン又はオキシハロゲン化アンチモンである、項目３７に記載の方法。
４４． アンチモン化合物が、酸化アンチモン、三塩化アンチモン、五塩化アンチモン又はオキシ塩化アンチモンである、項目４３に記載の方法。
４５． Ｍの化合物が、硝酸塩、塩化物、炭酸塩、蓚酸塩又は水酸化物である、項目３７に記載の方法。
４６． Ｍ′の化合物が、硝酸塩、塩化物、炭酸塩、蓚酸塩又は水酸化物である、項目３７に記載の方法。
４７． 塩基が、水酸化アンモニウム、カルボン酸アンモニウム、尿素又はアルコールである、項目３７に記載の方法。
４８． カルボン酸アンモニウムが、酢酸アンモニウム、酒石酸アンモニウム又はクエン酸アンモニウムである、項目４５に記載の方法。
４９． 塩基を添加・混合して、５〜１０のｐＨを達成・維持する、項目３７に記載の方法。
５０． ｐＨが８である、項目４９に記載の方法。
５１． 沈澱した水酸化物を濾過又は蒸発により液体から分離する、項目３７に記載の方法。
５２． 水酸化物を、大気圧及び３０〜２００℃の温度で乾燥する、項目３７に記載の方法。
５３． 水酸化物を、１００〜１５０℃の温度で乾燥する、項目５２に記載の方法。
５４． 水酸化物を６００〜９５０℃の温度で焼成する、項目３７に記載の方法。
５５． 水酸化物を６５０〜８５０℃の温度で焼成する、項目３７に記載の方法。
５６． 水酸化物を空気中で焼成する、項目３７に記載の方法。
５７． 触媒がＱの化合物を更に含有し、Ｑの化合物が添加して他の元素と共に沈澱されるか又は焼成工程前若しくは後の固体に含浸されるものであり、Ｑが、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群から選択され、式：
ＶＳｂaＭbＱcＯx
の触媒を形成し、ｃが０〜１０である、項目１８に記載の方法。
５８． 溶液を、
ａ） バナジウム化合物の単独溶液、アンチモン化合物の単独溶液、Ｍの化合物の単独溶液及びＱの化合物の単独溶液を調製する工程、及び
ｂ） 前記単独溶液を一緒に混合する工程、
により形成する、項目５７に記載の方法。
５９． バナジウム化合物、アンチモン化合物、Ｍの化合物及びＱの化合物を、水、アルコール又はそれらの混合物に溶解する、項目５７に記載の方法。
６０． バナジウム化合物、アンチモン化合物、Ｍの化合物及びＱの化合物を、酸又はアルカリに溶解する、項目５７に記載の方法。
６１． 溶液を５０〜９０℃の温度に加熱する、項目５７に記載の方法。
６２． バナジウム化合物が、メタバナジン酸アンモニウム、バナジルアセチルアセトネート、塩化バナジル又は五フッ化バナジウムである、項目５７に記載の方法。
６３． アンチモン化合物が、酸化アンチモン、ハロゲン化アンチモン又はオキシハロゲン化アンチモンである、項目５７に記載の方法。
６４． アンチモン化合物が、酸化アンチモン、三塩化アンチモン、五塩化アンチモン又はオキシ塩化アンチモンである、項目６３に記載の方法。
６５． Ｍの化合物が、硝酸塩、塩化物、炭酸塩、蓚酸塩又は水酸化物である、項目５７に記載の方法。
６６． Ｑの化合物が、硝酸塩、塩化物、炭酸塩、蓚酸塩又は水酸化物である、項目５７に記載の方法。
６７． 塩基が、水酸化アンモニウム、カルボン酸アンモニウム、尿素又はアルコールである、項目５７に記載の方法。
６８． カルボン酸アンモニウムが、酢酸アンモニウム、酒石酸アンモニウム又はクエン酸アンモニウムである、項目６７に記載の方法。
６９． 塩基を添加・混合して、５〜１０のｐＨを達成・維持する、項目５７に記載の方法。
７０． 塩基を添加・混合して、ｐＨ８を達成・維持する、項目６９に記載の方法。
７１． 沈澱した水酸化物を濾過又は蒸発により液体から分離する、項目５７に記載の方法。
７２． 水酸化物を、大気圧及び３０〜２００℃の温度で乾燥する、項目５７に記載の方法。
７３． 水酸化物を、１００〜１５０℃の温度で乾燥する、項目７２に記載の方法。
７４． 水酸化物を６００〜９５０℃の温度で焼成する、項目５７に記載の方法。
７５． 水酸化物を６５０〜８５０℃の温度で焼成する、項目５７に記載の方法。
７６． 水酸化物を空気中で焼成する、項目５７に記載の方法。
７７． Ｑの化合物を、焼成工程前又は後で含浸させる、項目５７に記載の方法。
７８． Ｑを焼成工程後に含浸して固体を形成する方法であり、前記固体を６００〜９５０℃の温度で焼成する工程を付加的に含む、項目７７に記載の方法。
７９． 付加的焼成工程が８５０℃より低い温度で行われる、項目７８に記載の方法。
８０． 触媒がＱ及びＱ′の化合物を更に含有し、Ｑ及びＱ′の化合物が添加して他の元素と共に沈澱されるか又は焼成工程前若しくは後の固体に含浸されるものであり、Ｑ及びＱ′がそれぞれ、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群から選択され、式：
ＶＳｂaＭbＱcＱ′c'Ｏx
の触媒を形成し、ｃ及びｃ′が０〜１０である、項目１８に記載の方法。
８１． 溶液を、
ａ） バナジウム化合物の単独溶液、アンチモン化合物の単独溶液、Ｍの化合物の単独溶液、Ｑの化合物の単独溶液及びＱ′の化合物の単独溶液を調製する工程、及び
ｂ） 前記単独溶液を一緒に混合する工程、
により形成する、項目８０に記載の方法。
８２． バナジウム化合物、アンチモン化合物、Ｍの化合物、Ｑの化合物及びＱ′の化合物を、水、アルコール又はそれらの混合物に溶解する、項目８０に記載の方法。
８３． バナジウム化合物、アンチモン化合物、Ｍの化合物及びＱの化合物及びＱ′の化合物を酸又はアルカリに溶解する、項目８０に記載の方法。
８４． 溶液を５０〜９０℃の温度に加熱する、項目８０に記載の方法。
８５． バナジウム化合物が、メタバナジン酸アンモニウム、バナジルアセチルアセトネート、塩化バナジル又は五フッ化バナジウムである、項目８０に記載の方法。
８６． アンチモン化合物が、酸化アンチモン、ハロゲン化アンチモン又はオキシハロゲン化アンチモンである、項目８０に記載の方法。
８７． アンチモン化合物が、酸化アンチモン、三塩化アンチモン、五塩化アンチモン又はオキシ塩化アンチモンである、項目８０に記載の方法。
８８． Ｍの化合物が、硝酸塩、塩化物、炭酸塩、蓚酸塩又は水酸化物である、項目８０に記載の方法。
８９． Ｑの化合物が、硝酸塩、塩化物、炭酸塩、蓚酸塩又は水酸化物である、項目８０に記載の方法。
９０． Ｑ′の化合物が、硝酸塩、塩化物、炭酸塩、蓚酸塩又は水酸化物である、項目８０に記載の方法。
９１． 塩基が、水酸化アンモニウム、カルボン酸アンモニウム、尿素又はアルコールである、項目８０に記載の方法。
９２． カルボン酸アンモニウムが、酢酸アンモニウム、酒石酸アンモニウム又はクエン酸アンモニウムである、項目９１に記載の方法。
９３． 塩基を添加・混合して、５〜１０のｐＨを達成・維持する、項目８０に記載の方法。
９４． 塩基を添加・混合して、ｐＨ８を達成・維持する、項目９３に記載の方法。
９５． 沈澱した水酸化物を濾過又は蒸発により液体から分離する、項目８０に記載の方法。
９６． 水酸化物を、大気圧及び３０〜２００℃の温度で乾燥する、項目８０に記載の方法。
９７． 水酸化物を、１００〜１５０℃の温度で乾燥する、項目９６に記載の方法。
９８． 水酸化物を６００〜９５０℃の温度で焼成する、項目８０に記載の方法。
９９． 水酸化物を６５０〜８５０℃の温度で焼成する、項目８０に記載の方法。
１００． 水酸化物を空気中で焼成する、項目８０に記載の方法。
１０１． Ｑの化合物を、焼成工程前又は後で含浸させる、項目８０に記載の方法。
１０２． Ｑを焼成工程後に含浸して固体を形成する方法であり、前記固体を６００〜９５０℃の温度で焼成する工程を付加的に含む、項目１０１に記載の方法。
１０３． 付加的焼成工程が８５０℃より低い温度で行われる、項目１０２に記載の方法。
１０４． Ｑ及びＱ′の化合物を、焼成工程前又は後で含浸させる、項目８０に記載の方法。
１０５． Ｑ及びＱ′の化合物を焼成工程後に含浸して固体を形成する方法であり、前記固体を６００〜９５０℃の温度で焼成する工程を付加的に含む、項目１０４に記載の方法。
１０６． 付加的焼成工程が、８５０℃より低い温度で行われる、項目１０５に記載の方法。
１０７． 気相中で、アルカン又はオレフィン、アンモニア及び分子状酸素の混合物と、式：
ＶＳｂaＭbＯx
（式中、Ｖはバナジウムであり、Ｓｂはアンチモンであり、Ｍは、マグネシウム、アルミニウム、ジルコニウム、珪素、ハフニウム、チタン及びニオブからなる群より選択される少なくとも一種の元素であり、ａは０．５〜２０であり、ｂは２〜５０であり、ｘは、存在する他の元素の原子価要件により決定されるものである。）を有する触媒組成物とを接触させる工程を含む、アルカン及びオレフィンをアンモ酸化する方法。
１０８． 触媒を、固定床、流動床又は移動床中に存在させる、項目１０７に記載の方法。
１０９． アルカン対アンモニアのモル比を０．５〜１０の範囲内とする、項目１０７に記載の方法。
１１０． アルカン対アンモニアのモル比を１〜２．５の範囲内とする、項目１０９に記載の方法。
１１１． アルカン対酸素のモル比を０．１〜１０の範囲内とする、項目１０７に記載の方法。
１１２． アルカン対酸素のモル比を０．５〜２の範囲内とする、項目１１１に記載の方法。
１１３． 窒素、ヘリウム、アルゴン、二酸化炭素及び水からなる群より選択される気相中の希釈材を更に含有する、項目１０７に記載の方法。
１１４． アルカン対希釈材のモル比を０〜２０の範囲内とする、項目１１３に記載の方法。
１１５． アルカン対希釈材のモル比を０〜１０の範囲内とする、項目１１４に記載の方法。
１１６． アルカンが、２〜８個の炭素原子を有する、項目１０７に記載の方法。
１１７． アルカンがプロパン又はイソブタンである、項目１１６に記載の方法。
１１８． 接触を、３５０〜５５０℃の温度範囲で行う、項目１０７に記載の方法。
１１９． 温度範囲を、４２５〜５００℃とする、項目１１８に記載の方法。
１２０． 接触を、１〜４０ｐｓｉｇの圧力で行う、項目１０７に記載の方法。
１２１． 圧力を、１〜２０ｐｓｉｇとする、項目１２０に記載の方法。
１２２． 圧力を大気圧とする、項目１２１に記載の方法。
１２３． 接触時間を０．０１〜１０秒とする、項目１０７に記載の方法。
１２４． 接触時間を０．０５〜８秒とする、項目１２３に記載の方法。
１２５． 接触時間を０．１〜５秒とする、項目１２４に記載の方法。
１２６． 触媒組成物が、式：
ＶＳｂaＭbＭ′b'Ｏx
（式中、Ｍ及びＭ′はそれぞれ、マグネシウム、アルミニウム、ジルコニウム、珪素、ハフニウム、チタン及びニオブからなる群より選択される一種の元素であり、ｂ′は０〜５０である。）
のものである、項目１０７に記載の方法。
１２７． 触媒組成物が、式：
ＶＳｂaＭbＱcＯx
（式中、Ｑは、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される少なくとも一種の元素であり、ｃは０〜１０である。）
のものである、項目１０７に記載の方法。
１２８． 触媒組成物が、式：
ＶＳｂaＭbＱcＱ′c'Ｏx
（式中、Ｑ及びＱ′はそれぞれ、レニウム、タングステン、モリブデン、タンタル、マンガン、燐、セリウム、錫、硼素、スカンジウム、ビスマス、ガリウム、インジウム、鉄、クロム、ランタン、イットリウム、亜鉛、コバルト、ニッケル、カドミウム、銅、ストロンチウム、バリウム、カルシウム、銀、カリウム、ナトリウム及びセシウムからなる群より選択される一種の元素であり、ｃは０〜１０であり、ｃ′は０〜１０である。）
のものである、項目１０７に記載の方法。